(57)【特許請求の範囲】
【請求項１】
オレフィンを酸素含有ガスにより気相接触酸化して対応する不飽和アルデヒド及び不飽
和カルボン酸を製造する際に用いる、モリブデン、ビスマス及びケイ素を含有し、該ケイ
素に対する該ビスマスの原子比が０．０５〜０．１２である複合酸化物触媒を製造する方
法であり、
各成分元素の供給源化合物の水性系での一体化及び加熱する工程を含み、
ケイ素の供給源化合物の比表面積が８０ｍ２／ｇ〜２２０ｍ２／ｇであり、ケイ素の供
給源化合物の体積平均粒径が０．１μｍ〜４．０μｍであり、かつケイ素の供給源化合物
総体積の内、体積平均粒径の１．５倍以上の粒径を有する粒子の体積割合が１５％以下で
ある複合酸化物触媒の製造方法。
【請求項２】
前記複合酸化物触媒が下記組成式（１）で示される触媒である請求項１に記載の複合酸
化物触媒の製造方法。
ＭｏａＢｉｂＣｏｃＮｉｄＦｅｅＸｆＹｇＳｉｈＯｉ    （１）
（式中、Ｘはナトリウム（Ｎａ）、カリウム（Ｋ）、ルビジウム（Ｒｂ）、セシウム（Ｃ
ｓ）及びタリウム（Ｔｌ）からなる群から選ばれる少なくとも１種の元素であり、Ｙはホ
ウ素（Ｂ）、リン（Ｐ）、砒素（Ａｓ）及びタングステン（Ｗ）からなる群から選ばれる
少なくとも１種の元素である。また、ａ〜ｉはそれぞれの元素の原子比を表わし、ａ＝１
２のとき、ｂ＝０．５〜７、ｃ＝０．１〜１０、ｄ＝０．１〜１０、ｅ＝０．０５〜５、
ｆ＝０〜２、ｇ＝０〜３、ｈ＝４〜４８の範囲にあり、またｉは他の元素の酸化状態を満
足させる数値である。）
【請求項３】
プロピレンと酸素含有ガスを含む原料混合ガスを請求項１又は２に記載の複合酸化物触
媒の製造方法により製造された複合酸化物触媒を用いて気相接触酸化するアクロレイン及
びアクリル酸の製造方法。
【請求項４】
前記プロピレンの空間速度が１２０ｈ−１〜３２０ｈ−１の範囲である請求項３に記載
のアクロレイン及びアクリル酸の製造方法。
【請求項５】
前記原料混合ガス中のプロピレン含有量が７体積％〜１２体積％の範囲である請求項３
又は４に記載のアクロレイン及びアクリル酸の製造方法。
【発明の詳細な説明】
【技術分野】
【０００１】
本発明は、複合酸化物触媒の製造方法に関する。詳しくは、不飽和アルデヒド及び不飽和カルボン酸を製造する際に用いる複合酸化物触媒の製造方法に関する。
【背景技術】
【０００２】
従来、プロピレン等を酸素含有ガスと気相接触酸化反応によりアクロレイン及びアクリル酸を製造するために用いる触媒、また、イソブチレン又はターシャリーブタノール等を酸素含有ガスと気相接触酸化反応することによりメタクロレイン及びメタクリル酸を製造するために用いる触媒の製造方法については種々提案されている。
それらは、主として触媒を構成する成分である原料の供給源化合物の選択やそれを分散させる方法に関するものである。
【０００３】
例えば、特許文献１には、プロピレン等からアクロレインを製造するための複合酸化物触媒が、各成分元素の供給源化合物の水性系での一体化及び加熱を含む工程より製造され、Ｓｉの供給源化合物の少なくとも一部としてヒュームドシリカを用い、このヒュームドシリカを予め水性分散媒中で特定平均粒径に分散させた状態で供給することが記載されている。特許文献２には、プロピレン等からアクロレインを製造するための触媒として、Ｍｏ、Ｂｉ及びＦｅを少なくとも含有する複合酸化物触媒を、各成分元素の供給源化合物の水性系での一体化及び加熱を含む工程によって製造する際に、水性系に難溶解性であり、且つ、特定の平均粒子径を有するＢｉの供給源化合物を用いることが記載されている。特許文献３には、アクロレイン及びアクリル酸を製造する複合酸化物触媒の製造において、特定の平均一次粒径を有する熱分解シリカを用いることが記載されている。
【先行技術文献】
【特許文献】
【０００４】
【特許文献１】特開２００３−１６４７６２号公報
【特許文献２】特開２００３−２３０８３５号公報
【特許文献３】特開２００３−２２０３３４号公報
【発明の概要】
【発明が解決しようとする課題】
【０００５】
しかしながら、これら従前知られた複合酸化物触媒の製造方法により得られた複合酸化物触媒によるオレフィンの気相接触酸化反応では、とりわけ高負荷条件においては反応効率が十分ではなく、所望の酸化生成物を高収率で得るために、高温で気相接触酸化反応を行うか、又は、反応時間を延長するために触媒層の体積を大きくする等の方策をとる必要がある。しかしながら、該方策では所望の酸化生成物を得る気相接触酸化反応以外の副反応が生じる場合があり、転化率の低下や、選択率の低下を引き起こし、結果として収率が低下するという問題があった。
【０００６】
本発明は上記問題点を解決するためになされたものである。すなわち、オレフィンを原料として酸素含有ガスとの気相接触酸化反応により対応する不飽和アルデヒド及び不飽和カルボン酸を製造する際に用いる複合酸化物触媒として、原料が複合酸化物触媒と接触する時間が短い高負荷の条件下でも原料の転化率に優れ、且つ所望とする不飽和アルデヒド及び不飽和カルボン酸の選択率を高く維持し、収率の向上が可能となる複合酸化物触媒を提供することを目的とする。
【課題を解決するための手段】
【０００７】
本発明者らは上記課題を解決すべく鋭意研究を重ねた結果、オレフィンを酸素含有ガスにより気相接触酸化して対応する不飽和アルデヒド及び不飽和カルボン酸を製造する際に用いる、モリブデン、ビスマス及びケイ素を含有し、該ケイ素に対する該ビスマスの原子比が特定範囲である複合酸化物触媒を製造する方法であって、各成分元素の供給源化合物の水性系での一体化及び加熱する工程を含み、特定の比表面積、特定の体積平均粒径であるケイ素の供給源化合物を用いることにより、製造された該複合酸化物触媒をプロピレンの気相接触酸化反応に使用した場合、酸化反応時間が短い条件下でも原料の転化率に優れ、生成する不飽和アルデヒド及び不飽和カルボン酸の選択率を高く維持することができ、収率の向上が可能となることを見いだし、本発明に至った。
【０００８】
すなわち、本発明は以下である。
［１］  オレフィンを酸素含有ガスにより気相接触酸化して対応する不飽和アルデヒド及
び不飽和カルボン酸を製造する際に用いる、モリブデン、ビスマス及びケイ素を含有し、
該ケイ素に対する該ビスマスの原子比が０．０５〜０．１２である複合酸化物触媒を製造
する方法であり、
各成分元素の供給源化合物の水性系での一体化及び加熱する工程を含み、
ケイ素の供給源化合物の比表面積が８０ｍ２／ｇ〜２２０ｍ２／ｇであり、ケイ素の供
給源化合物の体積平均粒径が０．１μｍ〜４．０μｍであり、かつケイ素の供給源化合物
の総体積の内、体積平均粒径の１．５倍以上の粒径を有する粒子の体積割合が１５％以下
である複合酸化物触媒の製造方法。
【０００９】
［２］  前記複合酸化物触媒が下記組成式（１）で示される触媒である［１］に記載の複
合酸化物触媒の製造方法。
ＭｏａＢｉｂＣｏｃＮｉｄＦｅｅＸｆＹｇＳｉｈＯｉ    （１）
（式中、Ｘはナトリウム（Ｎａ）、カリウム（Ｋ）、ルビジウム（Ｒｂ）、セシウム（Ｃ
ｓ）及びタリウム（Ｔｌ）からなる群から選ばれる少なくとも１種の元素であり、Ｙはホ
ウ素（Ｂ）、リン（Ｐ）、砒素（Ａｓ）及びタングステン（Ｗ）からなる群から選ばれる
少なくとも１種の元素である。また、ａ〜iはそれぞれの元素の原子比を表わし、ａ＝１
２のとき、ｂ＝０．５〜７、ｃ＝０．１〜１０、ｄ＝０．１〜１０、ｅ＝０．０５〜５、
ｆ＝０〜２、ｇ＝０〜３、ｈ＝４〜４８の範囲にあり、またｉは他の元素の酸化状態を満
足させる数値である。）
【００１０】
［３］  プロピレンと酸素含有ガスを含む原料混合ガスを［１］又は［２］に記載の複合
酸化物触媒の製造方法により製造された複合酸化物触媒を用いて気相接触酸化するアクロ
レイン及びアクリル酸の製造方法。
［４］  前記プロピレンの空間速度が１２０ｈ−１〜３２０ｈ−１の範囲である［３］に
記載のアクロレイン及びアクリル酸の製造方法。
［５］  前記原料混合ガス中のプロピレン含有量が７体積％〜１２体積％の範囲である［
３］又は［４］に記載のアクロレイン及びアクリル酸の製造方法。
【発明の効果】
【００１１】
本発明によれば、複合酸化物触媒のモリブデン、ビスマス等の各成分元素の分散性を向上することが可能となり、活性種形成が促進することにより、触媒性能が向上し、とりわけ、プロピレンの負荷が高い反応条件、すなわち、プロピレンの空間速度が高い条件で気相接触酸化反応を行っても、プロピレンの転化率に優れ、高選択率でアクロレイン及びアクリル酸を製造することができる。
【発明を実施するための形態】
【００１２】
以下において、本発明について詳細に説明する。
尚、モリブデン（Ｍｏ）、ビスマス（Ｂｉ）、ケイ素（Ｓｉ）、コバルト（Ｃｏ）、ニ
ッケル（Ｎｉ）、鉄（Ｆｅ）、ナトリウム（Ｎａ）、カリウム（Ｋ）、ルビジウム（Ｒｂ）、セシウム（Ｃｓ）、タリウム（Ｔｌ）、ホウ素（Ｂ）、リン（Ｐ）、ヒ素（Ａｓ）、タングステン（Ｗ）の各元素は、それぞれカッコ内の元素記号を用いて表記した。
【００１３】
本発明はモリブデン、ビスマス及びケイ素を含有し、該ケイ素に対する該ビスマスの原子比が０．０５〜０．１２である複合酸化物触媒（以下「触媒」と称する場合がある。）の製造方法である。
該ケイ素に対する該ビスマスの原子比（以下「Ｂｉ／Ｓｉ比」と称する場合がある。）は０．０５〜０．１１が好ましく、０．０５〜０．１０がより好ましく、０．０５〜０．０９がさらに好ましい。Ｂｉ／Ｓｉ比が小さすぎるとプロピレンの転化率、アクリレイン及びアクリル酸の選択率が低下する場合がある。Ｂｉ／Ｓｉ比が大きすぎると、特にプロピレンの負荷が高い条件で、気相接触酸化反応により発生する熱の除去が困難となり、時間の経過とともにアクリレイン及びアクリル酸の選択率が低下し、触媒が劣化し、触媒寿命が短くなる可能性がある。
【００１４】
本発明の製造方法はモリブデン、ビスマス及びケイ素等の各成分元素の供給源化合物を水性系での一体化及び加熱する工程を含む。
上記各成分元素の供給源化合物の水性系での一体化とは、各成分元素の供給源化合物の水溶液ないし水分散液を一括にあるいは段階的に混合又は熟成処理することを意味する。すなわち、（イ）上記の各供給源化合物を一括して混合する方法、（ロ）上記の各供給源化合物を一括して混合し、そして熟成処理する方法、（ハ）上記の各供給源化合物を段階的に混合する方法、（ニ）上記の各供給源化合物を段階的に混合・熟成処理を繰り返す方法、及び（イ）〜（ニ）を組み合わせた方法はいずれも上記各成分元素の供給源化合物の水性系での一体化の概念に含まれる。ここで、上記熟成とは、「工業原料もしくは半製品を、一定時間、一定温度などの特定条件のもとに処理して、必要とする物理性、化学性の取得、上昇あるいは所定反応の進行などをはかる操作」（化学大辞典／共立出版）のことをいう。なお、この発明において、上記の一定時間とは、１０分〜２４時間の範囲をいい、上記の一定温度とは、室温から水溶液ないし水分散液の沸点までの範囲をいう。
さらに、上記一体化は、各元素の供給源化合物のみについて上記処理を行うことを意味するものではなく、必要に応じて使用することがあるアルミナ、シリカ・アルミナ、耐火性酸化物等の担体材料も対象として含むものである。
【００１５】
また、上記の加熱とは、上記の各成分元素の供給源化合物個々の酸化物や複酸化物の形成、一体化により生じた複合化合物の酸化物や複酸化物の形成、生成最終複合酸化物の形成等のための熱処理をいう。そして、加熱は必ずしも１回には限られない。すなわち、この加熱は上記（イ）〜（ニ）で示される一体化の各段階で任意に行うことができ、また一体化後に必要に応じて追加して行っても構わない。上記の加熱温度は、通常２００℃〜６００℃の範囲である。
さらに、上記の一体化及び加熱においては、これら以外に、例えば、乾燥、粉砕、成形等をその前後や途中に実施してもよい。
【００１６】
さらに、上記の一体化及び加熱においては、これら以外に、例えば、乾燥、粉砕等をその前後や途中に実施してもよい。
上記一体化工程中においてＳｉの供給源化合物を加えた水性系の凝集粒子に分散処理が施される。この処理を施すことによりＳｉ成分とともに一体化される触媒成分が微細に分散し、触媒性能、中でも原料転化率が向上する。
このようにして得られた粉体等は、押出成型、打錠成型、造粒成型等の成型方法により所望の形状に成型して触媒製品とされることが好ましい。
該成型法の条件等により、本発明の複合酸化物触媒の細孔容積の分布に影響を与える。
【００１７】
成型方法が押出成型の場合、押出圧力は１０ｋｇｆ〜２５ｋｇｆが好ましく、１５ｋｇｆ〜２０ｋｇｆがより好ましい。該押出圧力範囲内で押出成型を行うことにより、適度な比表面積を有する複合酸化物触媒とすることが可能となり、更に、良好な細孔径分布を有する複合酸化物触媒とすることができる。
また、成型方法が打錠成型の場合、打錠成型の圧力は１５ｋｇｆ〜３５ｋｇｆが好ましく、２０ｋｇｆ〜２５ｋｇｆがより好ましい。該圧力範囲内で打錠成型を行うことにより、適度な比表面積を有する複合酸化物触媒とすることが可能となり、更に、良好な細孔径分布を有する複合酸化物触媒とすることができる。
【００１８】
前記成型の際、製造される複合酸化物触媒の強度を上昇させ、触媒の粉化率を低減する効果があるものとして一般に知られているガラス繊維などの無機繊維、各種ウィスカーなどを粉体等に添加してもよい。また、触媒物性を再現よく制御するために、硝酸アンモニウム、セルロース、デンプン、ポリビニルアルコール、ステアリン酸など一般に粉体結合剤として知られている添加物を使用することもできる。
【００１９】
複合酸化物触媒の強度が低いと触媒を取扱う際、特に反応器に充填する際に触媒が粉化や割れが生じ、差圧（反応管入口と出口の圧力差）が大きくなる場合がある。差圧が大きくなると、プロピレン等の原料と酸素含有ガスを含む原料混合ガスを複合酸化物触媒が充填された反応器に送風するコンプレッサー等に多大な負荷がかかる。
又、気相接触酸化が進むにつれ、複合酸化物触媒の粉化が生じる場合には、時間と共に差圧が上昇することになり、コンプレッサーのフィード能力の限界を超え、原料混合ガスを反応管に送り込めなくなる場合がある。更には、粉化と共に、複合酸化物触媒の活性成分が剥離してしまう場合があり、必要とされる触媒性能が発現しなくなることもある。これらの理由で触媒の粉化率は２．０％以下であることが好ましく、１．５％以下がより好ましく、１．０％以下が更に好ましい。触媒の粉化を抑制するためにガラス繊維の添加や成型時の強度を上げることで対応可能だが、細孔容積に影響を与えて触媒性能が低下する可能性もあるので注意が必要である。
【００２０】
ケイ素（Ｓｉ）の供給源化合物としては、シリカ、粒状シリカ、コロイダルシリカ、ヒュームドシリカ等が挙げられるが、容易に触媒の比表面積、細孔容積、細孔容積の分布を制御できることから、熱分解シリカであるヒュームドシリカが好ましい。
ケイ素の供給源化合物を使用するに当たり、適度な比表面積を有する供給源化合物を選択することが重要である。該ケイ素の供給源化合物の比表面積は８０ｍ２／ｇ〜２２０ｍ２／ｇである。８０ｍ２／ｇ〜２００ｍ２／ｇであることが好ましく、８５ｍ２／ｇ〜１８０ｍ２／ｇであることがより好ましく、９０ｍ２／ｇ〜１６０ｍ２／ｇであることが更に好ましい。適度な比表面積を有するケイ素の供給源化合物を選択し、複合酸化物触媒を製造することにより、複合酸化物触媒の活性成分の分散性が向上した高活性な触媒にすることが可能となる。
更には、強度に優れた複合酸化物触媒とすることができ、長期間、気相接触酸化反応を行っても、差圧の上昇等の不具合が起こらず安定的な運転が可能となる。
なお、ここでいう比表面積はケイ素の供給源化合物単位重量あたりの表面積であり、窒素吸着によるＢＥＴ法により測定することができる。
【００２１】
ケイ素の供給源化合物を使用するに当たり、適度な体積平均粒径を有する供給源化合物を選択することが重要である。該ケイ素の供給源化合物の体積平均粒径は０．１μｍ〜４．０μｍである。０．１μｍ〜３．０μｍであることが好ましく、０．１μｍ〜２．５μｍであることがより好ましく、０．２μｍ〜２．０μｍであることが更に好ましく、０．２μｍ〜１．５μｍであることが特に好ましい。適度な体積平均粒径を有するケイ素の供給源化合物を選択し、複合酸化物触媒を製造することにより、ケイ素上に効率よく活性種が分散され、高負荷条件において気相接触酸化反応を行っても活性種の劣化が防止でき、
不飽和アルデヒド及び不飽和カルボン酸を高選択的に得ることが可能となる。
【００２２】
尚、前記ケイ素の供給源化合物の体積平均粒径はレーザー回折散乱式粒度分布測定法により測定することができ、体積基準５０％径を体積平均粒径とした。ケイ素の供給源化合物を分散液で使用する場合は該分散液を測定サンプルとして、体積平均粒径を測定し、ケイ素の供給源化合物を固体で使用する場合はケイ素の供給源化合物を水に投入後、均一なケイ素の供給源化合物の濃度とした液をサンプルとして体積平均粒径を測定する。
【００２３】
ケイ素の供給源化合物はその総体積の内、体積平均粒径の１．５倍以上の粒径を有する粒子の体積割合が１５％以下であることが好ましく、１２％以下がより好ましく、１０％以下がさらに好ましく、９％以下が特に好ましい。１．５倍以上の粒径を有する粒子の体積割合が多すぎると、高負荷条件では、気相接触酸化反応において局所的な温度ムラが発生しやすくなり、選択性が低下する場合がある。
前記ケイ素の供給源化合物の総体積の内、体積平均粒径の１．５倍以上の粒径を有する体積割合はレーザー回折散乱式粒度分布測定法により測定することがでる。尚、該体積平均粒径の測定方法は前記した方法に準ずる。
【００２４】
前記ケイ素の供給源化合物の水溶液ないし水分散液中のケイ素の供給源化合物濃度は１重量％〜５０重量％が好ましく、１０重量％〜３０重量％がより好ましい。１重量％より小さいと、水等の媒体量が多大となり、乾燥工程において経済的に不利となる場合がある。一方、５０重量％より大きいと、水溶液ないし水分散液の流動性は極めて悪くなり他触媒成分との混合操作が困難となる場合がある。
【００２５】
更に本発明の製造方法により製造された複合酸化物触媒は下記組成式（１）で表される
ことが好ましい。
ＭｏａＢｉｂＣｏｃＮｉｄＦｅｅＸｆＹｇＳｉｈＯｉ    （１）
（式中、Ｘはナトリウム（Ｎａ）、カリウム（Ｋ）、ルビジウム（Ｒｂ）、セシウム（Ｃ
ｓ）及びタリウム（Ｔｌ）からなる群から選ばれる少なくとも１種の元素であり、Ｙはホ
ウ素（Ｂ）、リン（Ｐ）、砒素（Ａｓ）及びタングステン（Ｗ）からなる群から選ばれる
少なくとも１種の元素である。また、ａ〜ｉはそれぞれの元素の原子比を表わし、ａ＝１
２のとき、ｂ＝０．５〜７、ｃ＝０．１〜１０、ｄ＝０．１〜１０、ｅ＝０．０５〜５、
ｆ＝０〜２、ｇ＝０〜３、ｈ＝４〜４８の範囲にあり、またｉは他の元素の酸化状態を満
足させる数値である。）
上記組成式（１）の複合酸化物触媒とすることで、より高収率でアクロレイン及びアク
リル酸を製造することができる。
【００２６】
複合酸化物触媒は、該複合酸化物触媒を構成する各成分元素の供給源化合物を水系内で一体化して加熱する工程を経て製造する方法が好ましい。例えば、モリブデン化合物、シリカ、更に鉄化合物、ニッケル化合物及びコバルト化合物等を含む原料化合物水溶液、又は該原料化合物水溶液を更に乾燥して得た乾燥物を加熱処理して触媒前駆体を製造する前工程と、該触媒前駆体、モリブデン化合物及びビスマス化合物等を水性溶媒とともに一体化し、乾燥、焼成する後工程とを有し、製造する方法で製造されたものが好ましい。
【００２７】
本発明の複合酸化物触媒の製造にあたり、モリブデン（Ｍｏ）の供給源化合物としては、パラモリブデン酸アンモニウム、三酸化モリブデン、モリブデン酸、リンモリブデン酸アンモニウム、リンモリブデン酸等が挙げられる。
ビスマス（Ｂｉ）の供給源化合物としては、塩化ビスマス、硝酸ビスマス、酸化ビスマス、次炭酸ビスマス等が挙げられ、ビスマス添加量は、前記組成式（１）において、ａ＝１２のとき、ｂ＝０．５〜７となるように添加することが好ましく、より好ましくはｂ＝０．７〜５．０、更に好ましくはｂ＝１．０〜４．９となるように添加する。ｂが前記範
囲内であることにより原料の転化率に優れ、高選択率で目的生成物を製造することができる複合酸化物触媒とすることができる。
【００２８】
コバルト（Ｃｏ）の供給源化合物としては、硝酸コバルト、硫酸コバルト、塩化コバルト、炭酸コバルト、酢酸コバルト等が挙げられ、コバルト添加量は、前記組成式（１）において、ａ＝１２のとき、ｃ＝０．１〜１０となるように添加することが好ましく、より好ましくはｃ＝０．５〜８．０、更に好ましくはｃ＝１．０〜５．０となるように添加する。
【００２９】
ニッケル（Ｎｉ）の供給源化合物としては、硝酸ニッケル、硫酸ニッケル、塩化ニッケル、炭酸ニッケル、酢酸ニッケル等が挙げられ、ニッケル添加量は、前記組成式（１）において、ａ＝１２のとき、ｄ＝０．１〜１０なるように添加することが好ましく、より好ましくはｄ＝０．５〜８、更に好ましくはｄ＝１〜５となるように添加する。
鉄（Ｆｅ）の供給源化合物としては、硝酸第二鉄、硫酸第二鉄、塩化第二鉄、酢酸第二鉄等が挙げられ、鉄添加量は、前記組成式（１）において、ａ＝１２のとき、ｅ＝０．０５〜５となるように添加することが好ましく、より好ましくはｅ＝０．１〜４、更に好ましくはｅ＝０．３〜２となるように添加する。
【００３０】
ケイ素（Ｓｉ）の供給源化合物としては、シリカ、粒状シリカ、コロイダルシリカ、ヒュームドシリカ等が挙げられるが、容易に触媒の比表面積、細孔容積、細孔容積の分布を制御できることから、熱分解シリカであるヒュームドシリカが好ましい。
【００３１】
ケイ素の添加量は、前記組成式（１）において、ａ＝１２のとき、ｈ＝４〜４８となるように添加することが好ましく、より好ましくはｈ＝５〜３０、更に好ましくはｈ＝１０〜２５となるように添加する。ｈが小さすぎると複合酸化物触媒の活性成分の分散性が低下する傾向にあり、ｈが大きすぎると複合酸化物触媒の活性成分の割合が少なくなり、十分な触媒性能が得られない可能性がある。
【００３２】
Ｘはナトリウム（Ｎａ）、カリウム（Ｋ）、ルビジウム（Ｒｂ）、セシウム（Ｃｓ）及びタリウム（Ｔｌ）からなる群から選ばれる少なくとも１種の元素であれば特に限定されないが、ナトリウム（Ｎａ）、カリウム（Ｋ）及びセシウム（Ｃｓ）からなる群から選ばれる少なくとも１種であることがより好ましく、ナトリウム（Ｎａ）及び／又はカリウム（Ｋ）であることが更に好ましい。Ｘを含むことで、目的生成物の選択性が向上することが可能となる。
【００３３】
Ｘの添加量は、前記組成式（１）において、ａ＝１２のときに、ｆ＝０〜２となるように添加されることが好ましいが、より好ましくはｆ＝０．１〜１．５、更に好ましくはｆ＝０．２〜１．２となるように添加する。ｆが小さすぎると、目的生成物の選択率が低下する傾向にあり、ｆが大きすぎると触媒の活性が低下する可能性がある。
Ｙはホウ素（Ｂ）、リン（Ｐ）、砒素（Ａｓ）及びタングステン（Ｗ）からなる群から選ばれる少なくとも１種の元素であれば特に限定されないが、ホウ素（Ｂ）、リン（Ｐ）及び砒素（Ａｓ）からなる群から選ばれる少なくとも１種であることがより好ましく、ホウ素（Ｂ）であることが更に好ましい。
【００３４】
Ｙの添加量は、前記組成式（１）において、ａ＝１２のときに、ｇ＝０〜３となるように添加されることが好ましいが、より好ましくはｇ＝０．１〜２．０、更に好ましくはｇ＝０．２〜１．０となるように添加する。
上記成分元素の供給源化合物としては、成分元素の酸化物、硝酸塩、炭酸塩、アンモニウム塩、水酸化物、カルボン酸塩、カルボン酸アンモニウム塩、ハロゲン化アンモニウム塩、水素酸、アセチルアセテート、アルコキシド等が挙げられ、その具体例としては、下
記のようなものが挙げられる。
【００３５】
また、Ｘ成分（Ｎａ，Ｋ，Ｒｂ，Ｃｓ，Ｔｌの１種又は２種以上）を固溶させた、ビスマス（Ｂｉ）とＸ成分との複合炭酸塩化合物として供給することもできる。Ｘ成分の供給量は、前記組成式（１）において、ａ＝１２のときに、ｆ＝０〜２となるように供給される。
例えば、Ｘ成分としてナトリウム（Ｎａ）を用いた場合、ビスマス（Ｂｉ）とＮａとを複合炭酸塩化合物は、炭酸ナトリウム又は重炭酸ナトリウムの水溶液等に、硝酸ビスマス等の水溶性ビスマス化合物の水溶液を滴下混合し、得られた沈殿を水洗、乾燥することによって製造することができる。
【００３６】
その他の成分元素の供給源化合物としては、下記のものが挙げられる。
カリウム（Ｋ）の供給源化合物としては、硝酸カリウム、硫酸カリウム、塩化カリウム、炭酸カリウム、酢酸カリウム等が挙げられる。
ルビジウム（Ｒｂ）の供給源化合物としては、硝酸ルビジウム、硫酸ルビジウム、塩化ルビジウム、炭酸ルビジウム、酢酸ルビジウム等が挙げられる。
【００３７】
タリウム（Ｔｌ）の供給源化合物としては、硝酸第一タリウム、塩化第一タリウム、炭酸タリウム、酢酸第一タリウム等が挙げられる。
ホウ素（Ｂ）の供給源化合物としては、ホウ砂、ホウ酸アンモニウム、ホウ酸等が挙げられる。
リン（Ｐ）の供給源化合物としては、リンモリブデン酸アンモニウム、リン酸アンモニウム、リン酸、五酸化リン等が挙げられる。
【００３８】
砒素（Ａｓ）の供給源化合物としては、ジアルセノ十八モリブデン酸アンモニウム、ジアルセノ十八タングステン酸アンモニウム等が挙げられる。
タングステン（Ｗ）の供給源化合物としては、パラタングステン酸アンモニウム、メタタングステン酸アンモニウム、三酸化タングステン、タングステン酸、リンタングステン酸等が挙げられる。
【００３９】
複合酸化物触媒を製造する場合の各元素の供給源化合物とは、各元素のそれぞれについてのそれぞれの化合物のみを意味するのではなく、複数の元素を共に含む化合物（たとえばＭｏとＰとについてのリンモリブデン酸アンモンなど）を包含するものである。
また、上記のようにして複合酸化物触媒を製造する場合、ケイ素成分の供給源化合物として、熱分解シリカが好ましく、ビスマス成分の供給源化合物として、（１）酸化ビスマスまたは次炭酸ビスマスのいずれか一方、（２）所要のＮａの少なくとも一部を固溶した次炭酸ビスマス、（３）成分の少なくとも一部を含むＢｉとＸ成分との複合炭酸塩化合物、あるいは（４）所要のＮａおよびＸ成分のそれぞれ少なくとも一部を含むＢｉとＮａとＸとの複合炭酸塩化合物を組み合わせて用いることにより、容易に触媒比表面積、細孔容積、細孔径分布を制御した工業的に優れた触媒を製造できる。上記複合酸化物触媒を、各成分元素の供給源化合物の水性系での一体化及び加熱を含む工程を経て製造する場合、その一部としてモリブデン、鉄、ニッケル又はコバルトの少なくとも一つ、及びシリカを一部として含む原料塩水溶液を乾燥して得た乾燥物を加熱処理して触媒前駆体粉末を製造する前工程を経た後、触媒前駆体粉末とビスマス化合物とを水性溶媒とともに一体化し、乾燥、焼成する後工程を経て調製することが好ましい。
【００４０】
上記の原料塩水溶液又はこれを乾燥して得た顆粒あるいはケーキ状のものは空気中で２００℃〜４００℃、好ましくは２５０℃〜３５０℃の温度域で短時間の熱処理を行う。その際の炉の形式及びその方法については特に限定はなく、例えば、通常の箱型加熱炉、トンネル型加熱炉等を用いて乾燥物を固定した状態で加熱してもよいし、また、ロータリー
キルン等を用いて乾燥物を流動させながら加熱してもよい。
【００４１】
得られたスラリーを充分に撹拌した後、乾燥する。このようにして得られた乾燥品を、押出成型、打錠成型、あるいは担持成型等の方法により所望の形状に賦形する。次に、このものを、好ましくは４５０℃〜６５０℃の温度条件にて３０分〜１０時間程度の最終熱処理に付す。
上記のケイ素の供給源化合物を用いる場合は、水等の媒体に該ケイ素の供給源化合物を添加して分散処理を施した分散液とすることが好ましい。該分散液とすることにより、複合酸化物触媒の比表面積、細孔容積、細孔径分布を良好に制御することが可能となる。
【００４２】
ケイ素の供給源化合物の分散液の調製方法は、例えば、ケイ素の供給源化合物を水等の媒体に添加・混合し、懸濁状態とした後に、媒体の流動、衝突、圧力差、超音波等の分散原理を利用し、ケイ素の供給源化合物を媒体中に微分散し、分散液とする方法が挙げられる。ケイ素の供給源化合物を媒体中に微分散し、分散液とする分散装置としては、例えばホモジナイザー、ホモミキサー、高剪断ブレンダー、ビーズミル、超音波分散装置が挙げられ、中でも、微分散したケイ素の供給源化合物の粒径分布がシャープとなることより、ホモジナイザー、ホモミキサーが好ましく、ホモジナイザーがより好ましい。
【００４３】
以上のようにして、高い転化率条件で、かつ目的とする酸化生成物を高い収率で与える複合酸化物触媒が得られる。このようにして製造された複合酸化物触媒は、例えば、プロピレンからアクロレイン及びアクリル酸を製造する反応に使用される。プロピレンからアクロレイン及びアクリル酸を製造する気相接触酸化反応は、原料混合ガス組成として５容量％〜１５容量％のプロピレン、５容量％〜１８容量％の分子状酸素、０〜４０容量％の水蒸気及び２０容量％〜７０容量％の不活性ガス、例えば窒素、炭酸ガスなどからなる混合ガスを前記のようにして製造した複合酸化物触媒上に３００℃〜４５０℃の温度範囲及び常圧〜１５０ｋＰａの圧力下、そして０．５秒〜４秒の接触時間で導入することによって遂行される。
【００４４】
上記、原料混合ガス中のプロピレンの含有量は７体積％〜１２体積％の範囲が好ましく、また、プロピレンの空間速度は１２０ｈ−１〜３２０ｈ−１の範囲が好ましく、１４０ｈ−１〜３２０ｈ−１の範囲がより好ましい。空間速度が低い条件、すなわち、プロピレンの負荷が低い条件では副生成物が多くなり、生成目的物の収率が低下する原因になる。又、空間速度が高い条件、すなわち、プロピレンの負荷が高い条件では転化率が９８％より低くなって、原料であるプロピレンの未反応量が多くなり生産量が低下する可能性がある。工業的な観点からプロピレン転化率は９８．５％以上になることが好ましい。
【００４５】
尚、空間速度とは次式で示される値である。
・空間速度ＳＶ（ｈ−１）＝反応器に供給するオレフィンガスの体積流量（０℃、１気圧条件）／反応器に充填された複合金属酸化物触媒の体積（反応性の無い固形物は含まない）
【実施例】
【００４６】
以下に実施例を挙げて本発明をより具体的に説明するが、本発明はその要旨を超えない限り、以下の実施例に何ら限定されるものではない。
（１）シリカの比表面積の測定
シリカの比表面積は、窒素吸着によるBET１点法により触媒単位重量あたりの表面積を
測定した。複合酸化物触媒を２５０℃で１５分間、窒素ガス送風状態で処理したサンプルを、測定装置：マックソーブHM Model-1201（株式会社マウンテック製）を用いて、BET1 点法（吸着ガス：窒素）にて比表面積を測定した。
【００４７】
（２）シリカの体積平均粒径、粒径分布の測定
サンプルをレーザー回折散乱式粒度分布測定器であるＷｅｔ  ｕｎｉｔ  ＬＭＳ-２０
００s、（株式会社セイシン企業製）により、シリカの体積基準粒径分布を測定した。又
、５０％粒径を測定し、シリカの体積平均粒径とした。尚、湿式法により測定したものである。
体積平均粒径の１．５倍以上の粒径を有する粒子の体積割合は該体積基準粒径分布より計算して求めた。
【００４８】
（実施例１）
＜複合酸化物触媒の調製＞
容器に温水７００ｍｌを入れ、更にパラモリブデン酸アンモニウム１１０．２ｇを加えて溶解させ、溶液とした。次いで、該溶液にヒュームドシリカの水分散液３５９．２ｇを加えて、撹拌し、懸濁液とした（以下、「懸濁液Ａ」と称する）。該ヒュームドシリカ水分散液は、ヒュームドシリカ５ｋｇ（比表面積９３ｍ２／ｇ）をイオン交換水２２．５Ｌに加えてヒュームドシリカ懸濁液とした後に、該ヒュームドシリカ懸濁液を、ホモジナイザーであるULTRA-TURRAX T115KT（ＩＫＡ社製）により、３０分間分散処理を行い、ヒュ
ームドシリカ水分散液としたものであり、ケイ素の供給源化合物とした。尚、ヒュームドシリカ水分散液中のシリカの体積平均粒径は０．２４７μｍであり、体積平均粒径の１．５倍以上の粒径の粒子の体積割合は７．６％であった。
【００４９】
別の容器に純水１２０ｍｌを入れ、更に硝酸第二鉄１５．１ｇ、硝酸コバルト６５．７ｇ及び硝酸ニッケル５２．５ｇを加えて、加温して溶解させた（以下、「溶液Ｂ」と称する）。溶液Ｂを懸濁液Ａに添加し、均一になるように攪拌し、加熱乾燥し、固形物を得た。次いで該固形物を空気雰囲気で３００℃、１時間熱処理した。
更に、別の容器に純水１２０ｍｌ、アンモニア水１０ｍｌを入れ、パラモリブデン酸アンモニウム１７．２ｇを加えて溶解し、「溶液Ｃ」とした。次いで、溶液Ｃにホウ砂１．５ｇ及び硝酸カリウム０．４１ｇを加えて溶解し、「溶液Ｄ」とした。前記熱処理した固形物１２４ｇを溶液Ｄに添加し、均一になるように混合した。次いでＮａを０．５３％固溶した次炭酸ビスマス１５．６ｇを加えて３０分間混合した後、水分を除去するため加熱乾燥し、乾燥品を得た。該乾燥品を粉砕し、得られた粉体を、高さ方向の圧縮強度が２０ｋｇｆ〜２５ｋｇｆとなるように円柱状に打錠成型し、成形品（外径：５ｍｍ、高さ３ｍｍ）とした。尚、該圧縮強度は木屋式強度測定機により測定したものである。該成形品を空気雰囲気下、５１５℃で焼成を２時間行って複合酸化物触媒を得た。ケイ素の供給源化合物であるシリカの比表面積および体積平均粒径を表１に示した。上記のように調製した複合酸化物触媒の組成比並びに該複合酸化物触媒中のケイ素に対するビスマスの原子比を表２に示した。
【００５０】
＜プロピレンの気相接触酸化反応＞
複合酸化物触媒を粉砕し、目開き２ｍｍの篩により粗粒を除き、目開き１ｍｍの篩により微粒を除いたものをプロピレンの気相接触酸化用の触媒として使用した。触媒１２．４ｍｌを内径７．０５ｍｍのＵ字型反応管内に充填し、触媒層を形成した。該反応管を内径９０ｍｍのステンレス鋼製ナイターバス(熱媒温度３５０℃)に入れて加温を行った。プロピレン１０％、スチーム１０％、酸素１７％、窒素６３％の原料混合ガスを圧力７０ｋＰａで反応管内に導入し、触媒層との接触時間２．７秒にて通過させて、プロピレンの酸化反応を実施した。この時、プロピレンの空間速度は２３５ｈ−１であった。結果は表３にまとめた。
【００５１】
ここで、プロピレン転化率、アクロレイン選択率、アクリル酸選択率、アクロレイン収率、アクリル酸収率、合計収率の定義は、下記の通りである。
・プロピレン転化率（モル％）＝（反応したプロピレンのモル数／供給したプロピレンの
モル数）×１００
・アクロレイン選択率（モル％）＝（生成したアクロレインのモル数／反応したプロピレンのモル数）×１００
・アクリル酸選択率（モル％）＝（生成したアクリル酸のモル数／反応したプロピレンのモル数）×１００
・アクロレイン収率（モル％）＝（生成したアクロレインのモル数／供給したプロピレンのモル数）×１００
・アクリル酸収率（モル％）＝（生成したアクリル酸のモル数／供給したプロピレンのモル数）×１００
・合計収率（モル％）＝アクロレイン収率（モル％）＋アクリル酸収率（モル％）
【００５２】
（実施例２）
シリカの比表面積を１５０ｍ２／ｇとした以外は、実施例１と同様にして複合酸化物触媒を得た。尚、ヒュームドシリカ水分散液中のシリカの体積平均粒径は１．３０７μｍであり、体積平均粒径の１．５倍以上の粒径の粒子の体積割合は８．３％であった。ケイ素の供給源化合物であるシリカの比表面積および体積平均粒径を表１に示した。調製した複合酸化物触媒の組成比並びに該複合酸化物触媒中のケイ素に対するビスマスの原子比を表２に示した。該複合酸化物触媒を用いて実施例１と同様の条件でプロピレンの酸化反応を行った。それらの結果を表３に示した。
【００５３】
（比較例１）
シリカの比表面積を３９８ｍ２／ｇとした以外は、実施例１と同様にして複合酸化物触媒を得た。尚、ヒュームドシリカ水分散液中のシリカの体積平均粒径は０．１８８μｍであり、体積平均粒径の１．５倍以上の粒径の粒子の体積割合は０％であった。ケイ素の供給源化合物であるシリカの比表面積および体積平均粒径を表１に示した。調製した複合酸化物触媒の組成比並びに該複合酸化物触媒中のケイ素に対するビスマスの原子比を表２に示した。該複合酸化物触媒を用いて実施例１と同様の条件でプロピレンの酸化反応を行った。それらの結果を表３に示した。
【００５４】
（比較例２）
Ｍｏ原子比１２に対して、Ｂｉの原子比を２．５とした以外は、実施例１と同様にして複合酸化物触媒を得た。ケイ素の供給源化合物であるシリカの比表面積および体積平均粒径を表１に示した。調製した複合酸化物触媒の組成比並びに該複合酸化物触媒中のケイ素に対するビスマスの原子比を表２に示した。該複合酸化物触媒を用いて実施例１と同様の条件でプロピレンの酸化反応を行った。それらの結果を表３に示した。
【００５５】
（実施例３）
容器に温水７００ｍｌを入れ、更にパラモリブデン酸アンモニウム１１０．２ｇを加えて溶解させ、溶液とした。次いで、該溶液にヒュームドシリカの水分散液４７８．８ｇを加えて、撹拌し、懸濁液とした（以下、「懸濁液Ａ」と称する）。該ヒュームドシリカ水分散液は、実施例２と同じものを使用した。別の容器に純水１２０ｍｌを入れ、更に硝酸第二鉄１９．３ｇ、硝酸コバルト６９．０ｇ及び硝酸ニッケル５５．１ｇを加えて、加温して溶解させた（以下、「溶液Ｂ」と称する）。溶液Ｂを懸濁液Ａに添加し、均一になるように攪拌し、加熱乾燥し、固形物を得た。次いで該固形物を空気雰囲気で３００℃、１時間熱処理した。
更に、別の容器に純水１２０ｍｌ、アンモニア水１０ｍｌを入れ、パラモリブデン酸アンモニウム１５．４ｇを加えて溶解し、「溶液Ｃ」とした。次いで、溶液Ｃにホウ砂１．５ｇ及び硝酸カリウム０．３７ｇを加えて溶解し、「溶液Ｄ」とした。前記熱処理した固形物１３０ｇを溶液Ｄに添加し、均一になるように混合した。次いでＮａを０．５３％固溶した次炭酸ビスマス１１．４ｇを加えて３０分間混合した後、水分を除去するため加熱
乾燥し、乾燥品を得た。該乾燥品を粉砕し、得られた粉体を、高さ方向の圧縮強度が２０ｋｇｆ〜２５ｋｇｆとなるように円柱状に打錠成型し、成形品（外径：５ｍｍ、高さ３ｍｍ）とした。尚、該圧縮強度は木屋式強度測定機により測定したものである。該成形品を空気雰囲気下、５１５℃で焼成を２時間行って複合酸化物触媒を得た。ケイ素の供給源化合物であるシリカの比表面積および体積平均粒径を表１に示した。調製した複合酸化物触媒の組成比並びに該複合酸化物触媒中のケイ素に対するビスマスの原子比を表２に示した。該複合酸化物触媒を用いて実施例１と同様の条件でプロピレンの酸化反応を行った。それらの結果を表３に示した。
【００５６】
（比較例３）
シリカの比表面積を５６ｍ２／ｇとした以外は、実施例３と同様にして複合酸化物触媒を得た。尚、ヒュームドシリカ水分散液中のシリカの体積平均粒径は０．２４４μｍであり、体積平均粒径の１．５倍以上の粒径の粒子の体積割合は８．６％であった。ケイ素の供給源化合物であるシリカの比表面積および体積平均粒径を表１に示した。調製した複合酸化物触媒の組成比並びに該複合酸化物触媒中のケイ素に対するビスマスの原子比を表２に示した。該複合酸化物触媒を用いて実施例１と同様の条件でプロピレンの酸化反応を行った。それらの結果を表３に示した。
【００５７】
（比較例４）
容器に温水７００ｍｌを入れ、更にパラモリブデン酸アンモニウム１１０．２ｇを加えて溶解させ、溶液とした。次いで、該溶液にヒュームドシリカの水分散液４０３ｇを加えて、撹拌し、懸濁液とした（以下、「懸濁液Ａ」と称する）。該ヒュームドシリカ水分散液は、比較例３と同じものを使用した。
別の容器に純水１２０ｍｌを入れ、更に硝酸第二鉄１８．５ｇ、硝酸コバルト７４．６ｇ及び硝酸ニッケル７５．６ｇを加えて、加温して溶解させた（以下、「溶液Ｂ」と称する）。溶液Ｂを懸濁液Ａに添加し、均一になるように攪拌し、加熱乾燥し、固形物を得た。次いで該固形物を空気雰囲気で３００℃、１時間熱処理した。
更に、別の容器に純水１２０ｍｌ、アンモニア水１０ｍｌを入れ、パラモリブデン酸アンモニウム１２．３ｇを加えて溶解し、「溶液Ｃ」とした。次いで、溶液Ｃにホウ砂１．７ｇ及び硝酸カリウム０．５３ｇを加えて溶解し、「溶液Ｄ」とした。前記熱処理した固形物１３８ｇを溶液Ｄに添加し、均一になるように混合した。次いでＮａを０．５３％固溶した次炭酸ビスマス５．１ｇを加えて３０分間混合した後、水分を除去するため加熱乾燥し、乾燥品を得た。該乾燥品を粉砕し、得られた粉体を、高さ方向の圧縮強度が２０ｋｇｆ〜２５ｋｇｆとなるように円柱状に打錠成型し、成形品（外径：５ｍｍ、高さ３ｍｍ）とした。尚、該圧縮強度は木屋式強度測定機により測定したものである。該成形品を空気雰囲気下、５１５℃で焼成を２時間行って複合酸化物触媒を得た。ケイ素の供給源化合物であるシリカの比表面積および体積平均粒径を表１に示した。調製した複合酸化物触媒の組成比並びに該複合酸化物触媒中のケイ素に対するビスマスの原子比を表２に示した。該複合酸化物触媒を用いて実施例１と同様の条件でプロピレンの酸化反応を行った。それらの結果を表３に示した。
【００５８】
（比較例５）
容器に温水７１０ｍｌを入れ、次いでパラモリブデン酸アンモニウム５４．９ｇを加えて溶解させ、更に硝酸第二鉄８．２ｇ、硝酸コバルト２６．７ｇ及び硝酸ニッケル４０．０ｇを加えて、加温して溶解させ溶液とした（以下、「溶液Ａ」と称する）。次いで、該溶液Ａを攪拌しながらヒュームドシリカ（比表面積９３ｍ２／ｇ）７３．６ｇを加えて、懸濁液とした（以下、「懸濁液Ｂ」と称する）。懸濁液Ｂを均一になるように攪拌し、加熱乾燥し、固形物を得た。次いで該固形物を空気雰囲気で３００℃、１時間熱処理した。尚、ヒュームドシリカ粉末のシリカの体積平均粒径は３３．９μｍであり、体積平均粒径の１．５倍以上の粒径の粒子の体積割合は１８．０％であった。
別の容器に純水１２０ｍｌ、アンモニア水１０ｍｌを入れ、パラモリブデン酸アンモニウム３８．１ｇを加えて溶解し、次いで、ホウ砂１．２８ｇ及び硝酸カリウム０．３３ｇを加えて溶解し、溶液とした（以下「溶液Ｃ」と称する）。前記熱処理した固形物８４ｇを溶液Ｃに添加し、均一になるように混合した。次いでＮａを０．５３％固溶した次炭酸ビスマス４０．０ｇを加えて３０分間混合した後、水分を除去するため加熱乾燥し、乾燥品を得た。該乾燥品を粉砕し、得られた粉体を、高さ方向の圧縮強度が２０ｋｇｆ〜２５ｋｇｆとなるように円柱状に打錠成型し、成形品（外径：５ｍｍ、高さ３ｍｍ）とした。尚、該圧縮強度は木屋式強度測定機により測定したものである。該成形品を空気雰囲気下、５１５℃で焼成を２時間行って複合酸化物触媒を得た。ケイ素の供給源化合物であるシリカの比表面積および体積平均粒径を表１に示した。調製した複合酸化物触媒の組成比並びに該複合酸化物触媒中のケイ素に対するビスマスの原子比を表２に示した。該複合酸化物触媒を用いて実施例１と同様の条件でプロピレンの酸化反応を行った。それらの結果を表３に示した。
【００５９】
【表１】
0006493069.tif 000002
【００６０】
【表２】
0006493069.tif 000003
【００６１】
【表３】
0006493069.tif 000004
【００６２】
本発明の製造方法により製造された複合酸化物触媒は実施例において示されているように、高負荷条件でプロピレンの気相接触酸化反応に用いた場合、プロピレンの転化率に優れ、且つ所望とするアクロレイン及びアクリル酸の選択率が高く維持し、収率の向上が可能となっている。